JP 5244367 B2 2013.7.24(57)【 特 許 請 求 の 範 囲 】【請求項１】ＣＨＡ型ピュアシリカゼオライトの製造方法であって、（１）シリカと水とフッ化水素
酸と、粉末の状態で混合された水酸化Ｎ，Ｎ，Ｎ−トリメチル−１−アダマンタンアミンとが含有された、下記組成Ａを有する湿潤もしくは懸濁原料組成物を調製する工程、及び（２）前記（１）の工程により得られた湿潤もしくは懸濁原料組成物を加圧下に１３０〜２００℃の温度で１２〜３０時間加熱処理する工程、を含むことを特徴とするＣＨＡ型
ピュアシリカゼオライトの製造方法。
組成Ａ（モル比）：水／シリカ（ＳｉＯ２）成分＝３．２〜２０【請求項２】

10

工程（１）が、シリカを含有するコロイド状シリカゾルとフッ化水素酸と水酸化Ｎ，Ｎ，Ｎ−トリメチル−１−アダマンタンアミン粉末とが混合された湿潤もしくは懸濁原料組成物を調製する工程である請求項１記載のＣＨＡ型ピュアシリカゼオライトの製造方法。
【請求項３】
工程（１）が、シリカとフッ化水素酸と水酸化Ｎ，Ｎ，Ｎ−トリメチル−１−アダマン
タンアミン粉末とに、水が混合された湿潤もしくは懸濁原料組成物を調製する工程である
請求項１記載のＣＨＡ型ピュアシリカゼオライトの製造方法。
【請求項４】
工程（１）において調製された湿潤もしくは懸濁原料組成物が下記組成Ｂを有するものである請求項１〜３いずれか１項に記載のＣＨＡ型ピュアシリカゼオライトの製造方法。

20

(2)

JP 5244367 B2 2013.7.24

組成Ｂ（モル比）：水／シリカ（ＳｉＯ２）成分＝３．２〜２０
水酸化Ｎ，Ｎ，Ｎ−トリメチル−１−アダマンタンアミン／シリカ（
ＳｉＯ２）成分＝０．５〜３
水酸化Ｎ，Ｎ，Ｎ−トリメチル−１−アダマンタンアミン／フッ化水
素酸（ＨＦ）成分＝０．７〜１．３【請求項５】
工程（２）における加熱処理が、１５０〜２００℃の温度で１２〜２４時間行われる請
求項１〜４いずれか１項に記載のＣＨＡ型ピュアシリカゼオライトの製造方法。
【請求項６】
工程（２）により得られた加熱処理物を更に加熱処理して水酸化Ｎ，Ｎ，Ｎ−トリメチ
ル−１−アダマンタンアミンを酸化燃焼させる工程を含むことを特徴とする請求項１〜５
いずれか１項に記載のＣＨＡ型ピュアシリカゼオライトの製造方法。
【発明の詳細な説明】【技術分野】【０００１】
本発明は、簡便に、かつ、短時間で収率良く、ピュアシリカゼオライトを製造し得るピュ
アシリカゼオライトの製造方法に関する。
【背景技術】【０００２】
ゼオライトは、その多くが、アルカリ又はアルカリ土類金属のアルミノケイ酸塩からな
り 、 Ｓ ｉ Ｏ 4お よ び Ａ ｌ Ｏ 4の 正 四 面 体 が 酸 素 を 共 有 し て 結 合 し た 三 次 元 網 状 構 造 を 基 本 的骨格構造としており、多数の形態の結晶構造が知られＡＮＡ、ＣＨＡ、ＥＲＩ、ＧＩＳ、
ＫＦＩ、ＬＴＡといった結晶構造が異なる数多くの型（種類）が存在する。このようなゼオライトは、それぞれ固有の細孔構造、細孔径、表面電場、イオン交換能、吸着特性、固体酸性度などの特性を持っており、これらの特性から乾燥剤、吸着剤、分子ふるい、吸着分離、イオン交換剤、触媒、肥料添加剤、改質改良剤、充填剤など極めて工業的に利用範
囲が広く、有用な材料のひとつである。
【０００３】
中でもＣＨＡ型ゼオライト（シャバサイト型ゼオライト）は、その細孔径と骨格密度が小 さ い こ と か ら 、 二 酸 化 炭 素 （ Ｃ Ｏ ２ ） や メ タ ン （ Ｃ Ｈ 4） 、 メ タ ノ ー ル （ Ｃ Ｈ 3Ｏ Ｈ ） のような比較的小さい軽質炭化水素分子を選択的に高圧条件においても吸着することが可能であるため、これらの分子を選択的に分離し得るガス分離膜や吸着剤等としての用途が期待されている。
【０００４】
一方、ゼオライトの化学的・物理的性質を改変するために、主たる成分がシリカのみからなりアルミニウム成分を含まないピュアシリカゼオライトの合成が試みられている。ピュアシリカゼオライトは、例えば、結晶構造を形成させるための鋳型となる物質（構造規定剤と称される）と、ケイ素源と他の所定成分とを水の存在下に加熱加圧処理して得られ、アルミノケイ酸塩からなる通常のゼオライトがもつ親水性が失われるので疎水性が強くなり、その結果、耐熱、耐酸性に優れるといった特徴を有する。そのため、ピュアシリカ
ゼオライトは燃焼排ガス等の水蒸気を多く含む気体からの二酸化炭素吸着分離や、触媒機能付与等、用途の拡大が見込まれ、将来的な工業的有用性が期待されている。
【０００５】
ピュアシリカゼオライトであるゼオライトの種類として、ＣＨＡ、ＳＴＴ、ＳＴＦ、ＩＳ
Ｖ、ＩＦＲ、ＩＴＥ、ＭＷＷ、ＩＴＷ、ＩＴＨ、ＩＷＲ、ＩＨＷといった結晶構造を有す
るゼオライトの型（種類）が存在する。
ピュアシリカゼオライトの製造方法の内、ピュアシリカＣＨＡ型ゼオライトの製造方法の一例として、１−アダマンタンアミンから作製した水酸化Ｎ，Ｎ，Ｎ−トリメチル−１−アダマンタンアミンをＣＨＡ型ゼオライトの合成における構造規定剤として、テトラエ
トキシシランをケイ素源として用い、更にフッ化水素酸、及び水を原料として、水熱合成

10

20

30

40

50

(3)

JP 5244367 B2 2013.7.24

により、ピュアシリカ型のＣＨＡ型ゼオライト粉末を製造する方法が知られている（ 例
えば、非特許文献１ 、非特許文献２ 参照） 。
【０００６】
また、その他のゼオライトの例として、ピュアシリカＩＴＨ型ゼオライトの製造方法では、ＩＴＨ型ゼオライトの合成における構造規定剤として二水酸化ヘキサメトニウムを用い、この構造規定剤とケイ素源としてのテトラエトキシシラン、フッ化水素酸及び水を原料として、水熱合成により、ピュアシリカ型のＩＴＨ型ゼオライト粉末を製造する方法が開示されている（ 例えば，特許文献１参照）。
【０００７】【 非 特 許 文 献 １ 】 M.J.Diaz-Cabanas, P.A.Barrett, M.A． Camblor, Chemical Communicat
ions, Royal Society of Chemistry, 1881 (1998)【 非 特 許 文 献 ２ 】 L.A. Villaescusa, I. Bull, P.S. Wheatley, P.Lightfootb, R. E． M
orris, Journal of Materials Chemistry, Royal Society of Chemistry, 13, 1978 (2003)
【 特 許 文 献 １ 】 米 国 特 許 N o. ６ ， ４ ７ １ ， ９ ４ １【発明の開示】【発明が解決しようとする課題】【０００８】
しかしながら、本発明者らは、ピュアシリカゼオライトの製造方法について種々検討する過程で、上記従来のピュアシリカゼオライトの製造方法には以下の通り種々の問題があることを知見した。
即ち、非特許文献１および２に記載の方法は、構造規定剤である水酸化Ｎ，Ｎ，Ｎ−ト
リ メ チ ル − １ − ア ダ マ ン タ ン ア ミ ン を 例 え ば 濃 度 が １ モ ル （ mol/L） の 水 溶 液 の 形 態 で 用いるものであり、この水溶液と比較的高価なテトラエトキシシランとを混ぜ合わせて混合液を得る際、テトラエトキシシランの加水分解反応の終点を決定することが困難であった。そのため、必要以上に長期間に渡って室温で攪拌し続けなければならないという煩瑣な点を有すると共に、混合液が目的の質量となるまで、長期間に渡って大量の水およびテト
ラエトキシシランから生成したエタノールの蒸発を実施しなければならないという問題があった。
【０００９】
さらに、非特許文献１に記載の方法は、原料系のｐＨがアルカリ性から中性となるように
フッ化水素酸を導入した後、オートクレーブ中で、１５０℃で加熱処理する水熱合成を、
４０時間実施しなければならないという問題があり、また、非特許文献２に記載の方法は、オートクレーブ中、１５０℃ で加熱処理する水熱合成を、１８日間もの長期間に渡って実施しなければならないという問題があり、何れの方法も簡便な製造方法とはいえなかった。
また、特許文献１に記載の方法は、構造規定剤である二水酸化ヘキサメトニウム溶液とテトラエトキシシランとの混合液を用いているため、水とエタノールの蒸発を実施しなけ
ればならないという点で非特許文献１および２と同様な問題があり、更に、その後の加熱処理は、オートクレーブ中、１３５℃ で加熱処理する水熱合成を、２８日間もの長期間に渡って実施しなければならないという問題があり、簡便な製造方法とはいえなかった。
【００１０】
すなわち、これまでのピュアシリカゼオライトの製造方法は、液体のケイ素源と水溶液の構造規定剤とを用いることに起因して水熱合成反応に供する原料組成物の調製段階に長期間を要すると共に、水熱合成そのものにも長期間を要しており、簡便な製造方法は知られていなかった。
本発明は、このような従来技術の有する問題点を本発明者らが知見したことに鑑みてなされたものであり、その目的とするところは、簡便に、かつ、短時間で収率良くピュアシ
リカゼオライトを製造し得るピュアシリカゼオライトの製造方法を提供することにある。
【課題を解決するための手段】

10

20

30

40

50

(4)

JP 5244367 B2 2013.7.24【００１１】
本発明者らは、上記の目的を達成するために、ピュアシリカゼオライトの製造方法について種々検討した結果、水酸化有機アミン粉末とケイ素源として固体のシリカとフッ化水
素酸及び水を含む所定の組成を有する湿潤状態もしくは懸濁状態の原料組成物を用いることが重要であることを見出して本発明を完成させるに至った。即ち、本発明によれば、以下の製造方法が提供される。
【００１２】［１］ ピュアシリカゼオライトの製造方法であって、（１）シリカと水とフッ化水素酸と、粉末の状態で混合された水酸化有機アミンとが含有された、下記組成Ａ を有する湿潤もしくは懸濁原料組成物を調製する工程、及び（２）前記（１）の工程により得られた
湿潤もしくは懸濁原料組成物を加圧下に１３０〜２００℃の温度で１２〜３０時間加熱処
理する工程、を含むことを特徴とするピュアシリカゼオライトの製造方法。
組成Ａ （モル比） ：水／シリカ（ＳｉＯ２）成分＝ ３．２〜２０［２］
工程（１）が、シリカを含有するコロイド状シリカゾルとフッ化水素酸と水酸
化有機アミン粉末とが混合された湿潤もしくは懸濁原料組成物を調製する工程である上記［１］記載のピュアシリカゼオライトの製造方法。
［３］ 工程（１）が、シリカとフッ化水素酸と水酸化有機アミン粉末とに、水が混合された湿潤もしくは懸濁原料組成物を調製する工程である上記［２］記載のピュアシリカゼ
オライトの製造方法。
［４］ 工程（１）において調製された湿潤もしくは懸濁原料組成物が下記組成Ｂ を有するものである上記［１］〜［３］のいずれかに記載のピュアシリカゼオライトの製造方法。
組成Ｂ（モル比）：水／シリカ（ＳｉＯ２）成分＝ ３．２〜２０
水酸化有機アミン／シリカ（ＳｉＯ２）成分＝０．５ 〜 ３
水酸化有機アミン／フッ化水素酸（ＨＦ）成分＝０．７〜１．３［５］ 水酸化有機アミンが水酸化Ｎ，Ｎ，Ｎ−トリメチル−１−アダマンタンアミンである上記［１］〜［４］のいずれかに記載のピュアシリカゼオライトの製造方法。
［６］ ゼオライトが、ＣＨＡ型、ＳＴＴ型、ＳＴＦ型、ＩＳＶ型、ＩＦＲ型、ＩＴＥ型、ＭＷＷ型、ＩＴＷ型、ＩＴＨ型、ＩＷＲ型及びＩＨＷ型ゼオライトの内の少なくとも１種である上記［５］記載のピュアシリカゼオライトの製造方法。
［７］ ゼオライトがＣＨＡ型ゼオライトである上記［６］記載のピュアシリカゼオライ
トの製造方法。
［８］ 工程（２）における加熱処理が、１５０〜２００℃の温度で１２〜２４時間行われる上記［１］〜［７］のいずれかに記載のピュアシリカゼオライトの製造方法。
［９］ 工程（２）により得られた加熱処理物を更に加熱処理して水酸化有機アミン由来
構造を焼失させる工程を含むことを特徴とする上記［１］〜［８］のいずれかに記載のピュアシリカゼオライトの製造方法。
【発明の効果】【００１３】
本発明のピュアシリカゼオライトの製造方法は、シリカと水とフッ化水素酸と、粉末の状態で混合された水酸化有機アミンとが含有された、所定の組成の湿潤もしくは懸濁原料組成物を加熱処理するものであるので、本発明によれば、簡便に且つ短時間で、即ち工業的に有利な条件で収率良くピュアシリカゼオライトを製造し提供することができる。
【発明を実施するための最良の形態】【００１４】
本発明のピュアシリカゼオライト製造方法は、ピュアシリカゼオライトの製造方法であって、（１）シリカと水とフッ化水素酸と、粉末の状態で混合された構造規定剤としての
水酸化有機アミンとが含有された、下記組成Ａ を有する湿潤もしくは懸濁原料組成物を調製する工程、及び（２）前記（１）の工程により得られた湿潤もしくは懸濁原料組成物
を加圧下に１３０〜２００℃の温度で１２〜３０時間加熱処理する行程、を含むことを特

10

20

30

40

50

(5)

JP 5244367 B2 2013.7.24

徴とする。
組成Ａ （モル比） ：水／シリカ（ＳｉＯ２）成分＝ ３．２〜２０
以下、本発明の実施の形態を各工程毎に具体的に説明する。
【００１５】［工程（１）］原料組成物の調製工程
本工程は、水熱合成反応に供する原料組成物の調製工程である。まず、シリカと水とフッ化水素酸と、水酸化有機アミン粉末とが含有された、所定の組成を有する湿潤もしくは懸濁状態の原料組成物を調製するのである。
シリカ（ＳｉＯ２）は二酸化ケイ素とも称されるケイ素の酸化物で、ピュアシリカゼオ
ライトの合成において実際の原料となりケイ素源となるものである。本発明においては、
ピュアシリカゼオライトのケイ素源として固体であるシリカを用いる点が重要である。また、シリカは上記原料組成物の調製上、微粉末状のもの（例えば、粒径約２〜５００ｎｍ）が用いられ、そのため、生産・入手の安定性の面から非晶質のシリカが好ましく用いられる。
【００１６】
上記原料組成物の具体的な調製に当たり、シリカは、最初から水を含有しているコロイ
ド状シリカゾルとされている市販品を用いてもよく、市販品の水分を適宜調整して用いてもよい。また、微粉末状シリカ（例えば、非晶質であるヒュームドシリカ、粒径約２〜５００ｎｍ）を直接、水酸化有機アミン粉末とフッ化水素酸とを混合した後に水と混合して用いてもよく、先に水に分散してコロイド状シリカゾルとして用いてもよい。ここに、コ
ロイド状シリカゾルとはシリカが水に分散されてゾルを形成しているものをいう。コロイ
ド状シリカゾルの市販品は安価で、本発明においては取扱いに便利である。
【００１７】
上記原料組成物に含まれる水とシリカ（ＳｉＯ２）成分とのモル比は３．２〜２０の範囲内であることが必要であり、４．５〜 １０の範囲内であることが好ましく、５〜 ７の範囲内であることが更に好ましい。水／ シリカ（ＳｉＯ２）成分のモル比が３．２未満であると、原料組成物中のシリカ（ＳｉＯ２）濃度が高すぎるために、結晶化しない未反応のシリカ（ＳｉＯ２）成分が多量に残存し、ピュアシリカゼオライトの収率が非常に低くなるため好ましくない。一方、上記モル比が２０を超えると、原料組成物中のシリカ（ＳｉＯ２）濃度が薄すぎるために、ピュアシリカゼオライトが生成する速度が遅くなり、ピュアシリカゼオライトの収率が非常に低くなるため好ましくない。
水／シリカ（ＳｉＯ２）成分のモル比は、原料としてシリカゾルを用いて水を特に添加しなかった場合、水／シリカゾル中のシリカ（ＳｉＯ２）成分のモル比であることは当然であり、微粉末状シリカを用いた場合も、上記説明の範囲の値そのものは何ら変わらない。
【００１８】
水酸化有機アミンは、ピュアシリカゼオライトの合成における構造規定剤、即ち、ピュア
シリカゼオライトの結晶構造を形成させるための鋳型を構成することとなる物質として用いられる。
このため、水酸化有機アミンとケイ素源としてのシリカ（ＳｉＯ２）成分とのモル比が重要である。具体的には、水酸化有機アミン／ シリカ（ＳｉＯ２）成分モル比は０．５〜３の範囲内であることが好ましく、０．５〜 ２．５の範囲内であることが更に好まし
く、１．１〜１．５の範囲内であることが特に好ましい。水酸化有機アミン／ シリカ（
ＳｉＯ２）成分モル比が、０．５未満であると、構造規定剤としての水酸化有機アミンが不足してピュアシリカゼオライトを形成させることができなくなり、或いは、ピュアシリ
カゼオライトの収率が非常に低くなるため好ましくない。
尚、収率とは、湿潤原料粉末中のシリカ成分の質量に対する生成したピュアシリカゼオ
ライトの質量の比率である。一方、水酸化有機アミン／ シリカ（ＳｉＯ２）成分モル比が３を超えると水酸化有機アミンを必要以上に添加することになり、製造コストが増加するため好ましくない。

10

20

30

40

50

(6)

JP 5244367 B2 2013.7.24【００１９】
本発明においては、構造規定剤としての水酸化有機アミン粉末を、当初から水に溶解した水溶液とせずに、出発原料として粉末の状態で、コロイド状シリカゾルとされていてもよいシリカとフッ化水素酸等の他の成分と混合することが、原料組成物の調製工程で水分の加熱蒸発に無用に多大な工数を必要としない点で重要である。
水酸化有機アミン粉末の具体例としては、特に好ましく用いられる水酸化Ｎ，Ｎ，Ｎ−
トリメチル−１−アダマンタンアミンの他、二水酸化ヘキサメトニウム等が挙げられる。
【００２０】
水酸化有機アミンは、強アルカリ性であるが、ピュアシリカゼオライトを形成させるためには水熱合成反応における系のｐＨは中性付近が好ましい。フッ化水素酸は前記ｐＨの調整のため、及び、形成される結晶構造の特性改善のために用いられ、このため、水酸化
有機アミンとフッ化水素酸（ＨＦ）とのモル比が重要である。具体的には、水酸化有機ア
ミン／フッ化水素酸（ＨＦ）のモル比は０．７〜１．３であることが好ましく、０．９〜
１．１の範囲内であることが更に好ましく、フッ化水素酸（ＨＦ）の導入量を、適宜、万能試験紙（ｐＨ試験紙）にて中性となっていることを検証することにより確認することが好ましい。フッ化水素酸の濃度は特に限定されないが、通常、市販される高濃度品、例えば４０〜５５質量％のものが用いられる。なお、低濃度のフッ化水素酸をシリカと水酸化
有機アミンとに混合して別途の水を加えずに、上述の組成Ａもしくは組成Ｂ を有する湿潤もしくは懸濁状態の原料組成物を調製する方法も本発明の工程（１）に包含されるものである。
【００２１】
以上に湿潤もしくは懸濁原料粉末の調製について説明したが、特に好ましい態様としては、粉末の水酸化有機アミンを、シリカゾル水溶液に添加し溶解させ、その後フッ化水素酸を加え、上述の組成Ａもしくは組成Ｂ を有するように水分を蒸発させることにより、湿潤もしくは懸濁状態の原料組成物を調製する方法が挙げられる。
この際、水分を蒸発させる前の、シリカと水とフッ化水素酸と水酸化有機アミンとが含有された原料組成物は、水／ シリカゾル中のシリカ（ＳｉＯ２）成分モル比は、６〜５５であることが好ましい。
【００２２】
また、他の特に好ましい態様としては、粉末の水酸化有機アミンと微粉末状のシリカとフッ化水素酸を混合した後に水を加えて、その後は水分を蒸発させることなく上述の組成
Ａもしくは組成Ｂを有する湿潤もしくは懸濁状態の原料組成物を調製する方法が挙げられる。
【００２３】［工程（２）］原料組成物の加熱処理工程
上記のように調製した湿潤もしくは懸濁状態の原料組成物を、１３０〜２００℃で、加熱処理（水熱合成）することによって、ピュアシリカゼオライトを形成させる。ここで水
熱合成とは、一般に高温・高圧下に、水の存在下で行われる物質の合成法の総称であり、ゼオライトは多くの場合この方法により合成される。
加熱処理の温度は、１３０〜２００℃の範囲内とする必要があり、１５０〜 ２００ ℃の範囲内とすることが好ましい。なお、加熱処理の温度が１３０℃ 未満であるとピュア
シリカゼオライトを短時間で形成しない、又はピュアシリカゼオライトが生成しても収率が３０％に満たない、又はピュアシリカゼオライトと共に非晶質シリカが生成する等の理由から好ましくない。一方、加熱処理温度の上限は特に限定されないが、製造コストが増加するため、より低温が好ましい。
【００２４】
本発明の製造方法における加熱処理の時間は、１２〜３０時間であり、極めて短時間でピュアシリカゼオライトが合成できる。収率及び製造コストの低減上、より好ましくは１
２〜２４時間である。本発明の製造方法においては、水とシリカとのモル比、好ましくは、更に水酸化有機アミンとシリカ、および水酸化有機アミンとフッ化水素酸のモル比が調

10

20

30

40

50

(7)

JP 5244367 B2 2013.7.24

製された湿潤もしくは懸濁原料組成物を用いることから、ピュアシリカゼオライトの生成が促進される。なお、加熱処理の時間が、１２時間未満の場合は、ピュアシリカゼオライ
トが生成しない、又はピュアシリカゼオライトが生成しても収率が３０％に満たない、又はピュアシリカゼオライトと共に非晶質シリカが生成する等の理由から好ましくない。
【００２５】
尚、上記加熱処理は、通常、ステンレス容器内に密閉されたフッ素樹脂製の容器内で行われ、加熱により自発的に生じた水蒸気等の膨張気体による加圧下で行われる。加圧条件
は特に限定されるものではないが、通常約０．１０１３（１気圧）〜３ＭＰａ、好ましくは約０．４〜２ＭＰａで行われる。
【００２６】
本発明におけるピュアシリカゼオライトとは、ゼオライトの結晶構造中に構造規定剤としての水酸化有機アミンが取り込まれたものであってもよく、酸化燃焼されたものであってもよい。
通常、本工程（２）により得られた加熱処理物を更に加熱処理して水酸化有機アミン由来構造を焼失させる。具体的には、上記加熱処理後、オートクレーブ容器内に形成した粉末状固体をオートクレーブ容器から取出し、水洗し、乾燥した後、大気中、電気炉で、４００〜８００℃、好ましくは５００〜７００℃まで昇温して１〜４８時間、好ましくは４〜１２時間保持することにより、ゼオライトの結晶構造中に取り込まれ、ピュアシリカゼ
オライトの結晶構造を形成させた鋳型である水酸化有機アミンを、酸化燃焼させて、すべてがシリカ成分からなる骨組みをもつ、多孔質構造のゼオライト結晶を製造する。
【００２７】
得られた粉末結晶がピュアシリカゼオライトであることは、後述するピュアシリカゼオ
ライト結晶の粉末Ｘ線回折等によって確認される。
本発明の製造方法においては、１２〜３０時間の加熱処理時間において得られるピュア
シリカゼオライトの収率が６０％以上であるため、ピュアシリカゼオライトの工業的な製造方法として優れている。
【００２８】
また、上記工程（１）および（２）を含むことを特徴とする本発明のピュアシリカゼオ
ライトの製造方法によって、ＣＨＡ型、ＳＴＴ型、ＳＴＦ型、ＩＳＶ型、ＩＦＲ型、ＩＴ
Ｅ型、ＭＷＷ型、ＩＴＷ型、ＩＴＨ型、ＩＷＲ型及びＩＨＷ型ゼオライトの内の少なくとも１種である各種のピュアシリカゼオライトを製造することができる。
【００２９】
本発明の特に好ましい態様は、（１）粉末の水酸化有機アミンを、シリカゾル水溶液に添加溶解させ、それと同時もしくはその後フッ化水素酸を加えて、水／ シリカゾル中のシリカ（ＳｉＯ２）成分モル比が８〜５５の原料組成物を得た後、その水分を蒸発させる
ことにより、上述の組成Ａもしくは組成Ｂ を有する湿潤もしくは懸濁状態の原料組成物を調製する工程、（２）前記（１）の工程により得られた湿潤もしくは懸濁原料組成物を
約０．１０１３〜３ＭＰａの加圧もしくは常圧下に１３０〜２００℃の温度で１２〜３０
時間加熱処理する工程、及び（３）得られた加熱処理物を、４００〜８００℃の温度で１〜４８時間保持する工程を含むピュアシリカゼオライトの製造方法であるが、（３）の工程は場合によっては省略される。
【００３０】
本発明の特に好ましい他の態様は、（１）粉末の水酸化有機アミンと微粉末状のシリカとフッ化水素酸を混合した後に水を加えて、上述の組成Ａもしくは組成Ｂ を有する湿潤もしくは懸濁状態の原料組成物を調製する工程、（２）前記（１）の工程により得られた
湿潤もしくは懸濁原料組成物を約０．１０１３〜３ＭＰａの加圧もしくは常圧下に１３０〜２００℃の温度で１２〜３０時間加熱処理する工程、及び（３）得られた加熱処理物を、４００〜８００℃の温度で１〜４８時間保持する工程を含むピュアシリカゼオライトの製造方法であるが、（３）の工程は場合によっては省略される。
【実施例】

10

20

30

40

50

(8)

JP 5244367 B2 2013.7.24【００３１】
本発明を以下の実施例及び比較例によって具体的に説明するが、本発明はこれらによって限定されるものではない。尚、以下、収率を表わす％は、質量％を意味する。
【００３２】（ 実施例１ ）［工程（１）］
フ ッ 素 樹 脂 製 の オ ー ト ク レ ー ブ 容 器 （ 商 品 名 ： ダ ブ ル リ ア ク タ ー Ｒ Ｗ -２ ０ 、 株 式 会 社
ヒロ製、容積２０ｍｌ）において、１ − アダマンタンアミン（ アルドリッチ社製）から作製した０．４３ｇの水酸化Ｎ，Ｎ，Ｎ−トリメチル−１−アダマンタンアミン粉末と、０．２８ｇ のシリカゾル（商品名： コロイダルシリカＡＳ−４０ 、アルドリッチ社
製、固形分濃度４０ 質量％、シリカの平均粒径２２ｎｍ）とを軽くかき混ぜて混合し、この混合液に８７ｍｇのフッ化水素酸（和光純薬株式会社製、４６．９質量％）を、強く攪拌しながら加え、万能試験紙（ｐＨ試験紙）にて、この組成物が中性であることを確認した。このとき、水酸化Ｎ，Ｎ，Ｎ−トリメチル−１−アダマンタンアミン／ シリカゾ
ル中のシリカ（ＳｉＯ２）成分モル比は１．１、水酸化Ｎ，Ｎ，Ｎ−トリメチル−１−ア
ダマンタンアミン／フッ化水素酸（ＨＦ）のモル比は１．０であった。
【００３３】
この原料粉末組成物の入ったオートクレーブ容器にフッ素樹脂被覆の回転子を入れ、ホッ
トスターラー（商品名：プログラムホットスターラーＤＰ−２Ｍ、アズワン株式会社製）
上にセットし、設定温度を９０℃とし、８００ｒｐｍで攪拌させた。その上からガラス容器（商品名：ＢＥＬＬ ＪＡＲ ＶＫＵ−５００、有限会社 桐山製作所製）を被せ、アスピレーター（商品名：ポータブルアスピレーターＭＤＡ−０１５、アルバック機工株式会社製）により、減圧乾燥させた。その後ガラス容器からオートクレーブ容器を取り出し、質量が０．７５ｇになるまで減圧乾燥を続けて本発明における湿潤原料組成物を得た。
このとき、水／ シリカゾル中のシリカ（ＳｉＯ２）成分モル比は５．３であった。
【００３４】［工程（２）］
ガラス容器から取り出したオートクレーブ容器をステンレス製耐熱容器に移し、１７５℃で１６時間、水熱合成を行った。水熱合成時の圧力は約１ＭＰａであった。
加熱処理後、オートクレーブ容器内に粉末状固体が形成されていた。この粉末状固体をオートクレーブ容器から取出し、水洗し、乾燥した後、大気中、電気炉で１．０℃／分の速度で５８０℃ まで昇温して１２時間保持後、１℃／分の速度で室温まで冷却した。
【００３５】
次に、得られた粉末状固体の結晶相を粉末Ｘ線回折（ＲＩＮＴ ２０００、リガク社製）で調べることにより結晶相の評価を行い、結晶の組織構造は走査型電子顕微鏡（Ｓ−５０００、日立製作所製）で観察して評価した。また、ゼオライト結晶の骨格を形成している元素の分析を誘導結合プラズマ発光分光分析（ＩＣＰ−７０００、島津製作所製）にて行った。
【００３６】
図１は作製したピュアシリカＣＨＡ型ゼオライト結晶の組織構造を示す走査型電子顕微
鏡写真であり、図２中の（Ｂ）は、作製したピュアシリカＣＨＡ型ゼオライト結晶の粉末
Ｘ線回折である。その結果、ＣＨＡ型ゼオライトの回折ピークのみが明瞭に検出され、２
θ＝ １８ 〜 ３０ ゜ （ ＣｕＫα ）の領域にかけてハローは認められなかった。また、誘導結合プラズマ発光分光分析により、ゼオライト結晶の骨格を形成している元素は、シリコンのみであり、作製容器からのアルミニウム等の不純物の導入は認められなかった。即ち、ピュアシリカＣＨＡ型ゼオライトの完全結晶が得られた。また、粉末状固体を走査型電子顕微鏡で観察したところ、１辺の長さが約１０μｍのほぼ立方体形状の菱面体晶の単体及び集合体であり、これがピュアシリカＣＨＡ型ゼオライト結晶の単結晶及び集合体であることを確認できた。ピュアシリカＣＨＡ型ゼオライトの収率は、原料シリカゾル
中のシリカに対して、９８％ であった。

10

20

30

40

50

(9)

JP 5244367 B2 2013.7.24【００３７】な お 、 粉 末 Ｘ 線 回 折 に お け る 「 Ｃ Ｈ Ａ 型 ゼ オ ラ イ ト の 回 折 ピ ー ク 」 と は 、 M. M. J. Treacy, J. B. Higgins, Collection of Simulated XRD Powder Patterns for Zeolites, Elsevier、 100 (2001)に 記 載 さ れ る 回 折 ピ ー ク で あ る 。 ま た 、 ゼ オ ラ イ ト の 結 晶 相 は 、 Ｘ 線
回折において、２ θ ＝１８ 〜 ３０ ゜ （ＣｕＫα） の領域にかけて、非晶質シリカを示すブロードなハローのみで明確なピークを確認できない場合を非晶質、僅かでもＣＨ
Ａ型ゼオライトのピークが認められた場合を結晶化途上、また、ＣＨＡ型ゼオライトを示
すピークが明瞭に認められ、ハローがない場合を完全結晶とした。
【００３８】
また、誘導結合プラズマ発光分光分析による、ゼオライト結晶の骨格を形成している元素の分析は、作製したゼオライト結晶を、アルカリ水溶液に溶解させて作製した溶液の元素濃度を測定することにより求めた。具体的には、２０ｍｌのフッ素樹脂製のオートクレ
ーブ容器に、作製した０．０８ｇのゼオライト粉末を３．０規定２．０ｍｌの水酸化ナト
リウム水溶液に入れ攪拌させた後、９０℃で２４時間加熱処理して、ゼオライト結晶を溶液に溶解させた。この濃厚溶液を０．５規定の水酸化ナトリウム水溶液で３０倍に薄めて測定用の溶液を作製した。
【００３９】（ 実施例２ ）上記［工程（２）］における水熱合成の加熱処理時間を２４時間とする以外は、実施例
１ と同様の操作を行い、ピュアシリカＣＨＡ型ゼオライトの合成を試みた。その結果、ピュアシリカＣＨＡ型ゼオライトの粉末状結晶が９７％ の収率で得られた。なお、図２
中の（Ａ）は、作製したピュアシリカＣＨＡ型ゼオライト結晶の粉末Ｘ線回折である。
【００４０】（ 実施例３ ）水酸化Ｎ，Ｎ，Ｎ−トリメチル−１−アダマンタンアミンを０．７４ｇとし、水酸化Ｎ，Ｎ，Ｎ−トリメチル−１−アダマンタンアミン／ シリカゾル中のシリカ（ＳｉＯ２）
成分モル比を１．９とする以外は、実施例１と同様に、水酸化Ｎ，Ｎ，Ｎ−トリメチル−
１−アダマンタンアミン／フッ化水素酸（ＨＦ）のモル比を１．０、水／ シリカゾル中の シ リ カ （ Ｓ ｉ Ｏ 2） 成 分 モ ル 比 を ５ ． ３ と な る よ う に 操 作 を 行 い 、 ピ ュ ア シ リ カ Ｃ Ｈ Ａ
型ゼオライトの形成を試みた。その結果、ピュアシリカＣＨＡ型ゼオライトの粉末状結晶が９８％ の収率で得られた。
【００４１】（ 実施例４ ）水酸化Ｎ，Ｎ，Ｎ−トリメチル−１−アダマンタンアミンを０．９４ｇとし、水酸化Ｎ，Ｎ，Ｎ−トリメチル−１−アダマンタンアミン／ シリカゾル中のシリカ（ＳｉＯ２）
成分モル比を２．４とする以外は、実施例１と同様に、水酸化Ｎ，Ｎ，Ｎ−トリメチル−
１−アダマンタンアミン／フッ化水素酸（ＨＦ）のモル比を１．０、水／ シリカゾル中の シ リ カ （ Ｓ ｉ Ｏ 2） 成 分 モ ル 比 を ５ ． ３ と な る よ う に 操 作 を 行 い 、 ピ ュ ア シ リ カ Ｃ Ｈ Ａ
型ゼオライトの形成を試みた。その結果、ピュアシリカＣＨＡ型ゼオライトの粉末状結晶が７１％ の収率で得られた。
【００４２】（ 実施例５ ）上記［工程（２）］における水熱合成の加熱処理温度を１５０℃とする以外は、実施例
１ と同様の操作を行い、ピュアシリカＣＨＡ型ゼオライトの形成を試みた。その結果、ピュアシリカＣＨＡ型ゼオライトの粉末状結晶が８０％ の収率で得られた。即ち、実施
例１に比べ、ピュアシリカＣＨＡ型ゼオライトの生成量は減少した。これは、合成温度が低かったためと考えられる。
【００４３】（ 実施例６ ）減圧乾燥後の質量が０．７７５ｇになるまで減圧乾燥を行った。即ち、水／ シリカゾ

10

20

30

40

50

(10)

JP 5244367 B2 2013.7.24

ル中のシリカ（ＳｉＯ２）成分モル比は６．０とする以外は、実施例１と同様に操作を行い、ピュアシリカＣＨＡ型ゼオライトの形成を試みた。その結果、ピュアシリカＣＨＡ型
ゼオライトの粉末状結晶が８９％ の収率で得られた。
【００４４】（ 実施例７ ）［工程（１）］
２０ｍｌのフッ素樹脂製のオートクレーブ容器において、０．４７ｇの水酸化Ｎ，Ｎ，
Ｎ−トリメチル−１−アダマンタンアミン粉末と、０．１０ｇ の微粉末状非晶質シリカ（ ヒ ュ ー ム ド シ リ カ ） （ 商 品 名 ： ヒ ュ ー ム ド シ リ カ 、 「 Ｓ ５ ５ ０ ５ ， Silica、 fumed」
アルドリッチ社製、平均粒径約１４ｎｍ）と７７ｍｇのフッ化水素酸（和光純薬株式会社
製、４６．９質量％）を、混ぜ合わせ、万能試験紙（ｐＨ試験紙）にて、この組成物が中性であることを確認した。水を０．１０ｍｌ加え、強くかき混ぜ混合した。このとき、水
酸化Ｎ，Ｎ，Ｎ−トリメチル−１−アダマンタンアミン／シリカ（ＳｉＯ２）成分モル比は１．１、水酸化Ｎ，Ｎ，Ｎ−トリメチル−１−アダマンタンアミン／フッ化水素酸（ＨＦ ） の モ ル 比 は １ ． ０ で あ っ た 。 水 ／ シ リ カ （ Ｓ ｉ Ｏ 2） 成 分 モ ル 比 は ５ ． ３ で あ っ た 。
【００４５】［工程（２）］
上記オートクレーブ容器をステンレス製耐熱容器に移し、１７５℃で１６時間、水熱合成を行った。水熱合成時の圧力は約１ＭＰａであった。
加熱処理後、オートクレーブ容器内に粉末状固体が形成されていた。この粉末状固体をオートクレーブ容器から取出し、水洗し、乾燥した後、大気中、電気炉で１．０℃／分の速度で５８０℃ まで昇温して１２時間保持後、１℃／分の速度で室温まで冷却した。
次に、得られた粉末状固体の結晶相を粉末Ｘ線回折で調べることにより結晶相の評価を行った。その結果、ＣＨＡ型ゼオライトの回折ピークのみが明瞭に検出され、そのピュア
シリカＣＨＡ型ゼオライトの収率は、原料シリカゾル中のシリカに対して、６８％であった。実施例１の原料のシリカゾルを用いる代わりに、微粉末状シリカ（ヒュームドシリカ）を水酸化有機アミン粉末及びフッ化水素酸と混合した後に水を添加したことにより、水
熱合成前の水分の蒸発工程、具体的にはガラス容器による減圧乾燥の工程が必要なくなり、より簡便なピュアシリカＣＨＡ型ゼオライトの製造が可能となった。
【００４６】（ 比較例１ ）上記［工程（２）］における水熱合成の加熱処理温度を１２５℃とする以外は、実施例
１と同様の操作を行い、オールシリカＣＨＡ型ゼオライトの形成を試みた。しかし、加熱処理後に得られた粉末状固体は、粉末Ｘ線回折において非晶質シリカとオールシリカＣＨ
Ａ型ゼオライトの混合物であることが認められた。オールシリカＣＨＡ型ゼオライトの粉末状結晶は１８％ の収率で得られた。即ち、オールシリカＣＨＡ型ゼオライトは形成されたが、非常に低い収率であると共に、非晶質シリカが混在していた。これは、１２５℃という加熱処理温度が低かったためと考えられる。
【００４７】（ 比較例２ ）２０ｍｌのフッ素樹脂製のオートクレーブ容器において、０．４３ｇの水酸化Ｎ，Ｎ，
Ｎ−トリメチル−１−アダマンタンアミンと、０．２８ｇ のシリカゾル（商品名： コロ
イダルシリカＡＳ−４０ 、アルドリッチ社製、固形分濃度４０ 質量％）とを軽くかき混ぜて混合し、この混合液に１．８７ｇの水と８７ｍｇのフッ化水素酸（和光純薬株式会社
製、４６．９質量％）を、強く攪拌しながら加え、万能試験紙（ｐＨ試験紙）にて、この組成物が中性であることを確認した。このとき、水酸化Ｎ，Ｎ，Ｎ−トリメチル−１−ア
ダマンタンアミン／ シリカゾル中のシリカ（ＳｉＯ２）成分モル比は１．１、水酸化Ｎ，Ｎ，Ｎ−トリメチル−１−アダマンタンアミン／フッ化水素酸（ＨＦ）のモル比は１．
０、水／ シリカゾル中のシリカ（ＳｉＯ２）成分モル比は４５であった。
【００４８】

10

20

30

40

50

(11)

JP 5244367 B2 2013.7.24

このオートクレーブ容器をステンレス製耐熱容器に移し、１７５℃で１６時間、水熱合成を行った。加熱処理後、オートクレーブ容器内に粉末状固体が形成されていた。この粉末状固体をオートクレーブ容器から取出し、水洗し、乾燥した後、大気中、電気炉で１．０℃／分の速度で５８０℃ まで昇温して１２時間保持後、１℃／分の速度で室温まで冷却した。
即ち、水／ シリカゾル中のシリカ（ＳｉＯ２）成分モル比を４５とする以外は、実施
例１と同様の条件で操作を行い、ピュアシリカＣＨＡ型ゼオライトの形成を試みた。しかし、加熱処理後に得られた粉末状固体は、粉末Ｘ線回折において、２ θ＝ １８ 〜 ３０
゜ （ ＣｕＫα ） の領域にかけてハローのみ確認された。即ち、非晶質シリカが生成した。これは、シリカ（ＳｉＯ２）濃度が低すぎるために、ピュアシリカＣＨＡ型ゼオラ
イトは生成しなかったためと考えられる。
【００４９】（ 比較例３ ）上記［工程（２）］における水熱合成の加熱処理時間を８時間とする以外は、実施例１と同様の操作を行い、ピュアシリカＣＨＡ型ゼオライトの形成を試みた。しかし、加熱処理後に得られた粉末状固体は、粉末Ｘ線回折において非晶質シリカとピュアシリカＣＨ
Ａ型ゼオライトの混合物であることが認められた。ピュアシリカＣＨＡ型ゼオライトの粉末状結晶は２７％ の収率で得られた。即ち、ピュアシリカＣＨＡ型ゼオライトは形成されたが、非常に低い収率であると共に、非晶質シリカが混在していた。これは、８時間という加熱処理時間が短かったためと考えられる。なお、図２中の（Ｃ）は、作製したピュ
アシリカＣＨＡ型ゼオライト結晶の粉末Ｘ線回折である。
【００５０】
上記各実施例、比較例における湿潤もしくは懸濁原料組成物の組成、加熱処理条件、及び収率を表１に示した。
【００５１】

10

20

(12)

JP 5244367 B2 2013.7.24【表１】【産業上の利用可能性】【００５２】
本発明のピュアシリカゼオライトの製造方法は、シリカと水とフッ化水素酸と、粉末の状態で混合された水酸化有機アミンとが含有された、所定の組成を有する湿潤原料粉末組

50

(13)

JP 5244367 B2 2013.7.24

成物を、所定の条件で加熱処理するので、簡便に、かつ、短時間で収率よくピュアシリカ
ゼオライトを形成させることが可能となる。
本発明のピュアシリカゼオライトの製造方法は、シリカと水とフッ化水素酸と、粉末の状態で混合された水酸化有機アミンとが含有された、所定の組成を有する湿潤原料粉末組成物を、所定の条件で加熱処理するので、簡便に、かつ、短時間で収率よくピュアシリカ
ゼオライトを形成させることが可能となる。
【図面の簡単な説明】【００５３】【図１】本発明のピュアシリカゼオライトの製造方法の実施例１において作製された、ピュアシリカＣＨＡ型ゼオライト結晶の組織構造を示す走査型電子顕微鏡写真である。
【図２】本発明のピュアシリカゼオライトの作製方法の実施例１、実施例２および比較例
３において作製された、ピュアシリカＣＨＡ型ゼオライト結晶の各粉末Ｘ線回折図である。（Ａ）実施例２において作製された粉末のＸ線回折パターン（Ｂ）実施例１において作製された粉末のＸ線回折パターン（Ｃ）比較例３において作製された粉末のＸ線回折パタ
ーン

【図２】

10

(14)

【図１】

JP 5244367 B2 2013.7.24

(15)JP 5244367 B2 2013.7.24

̶̶̶̶̶̶̶̶̶̶̶̶̶̶̶̶̶̶̶̶̶̶̶̶̶̶̶̶̶̶̶̶̶̶̶̶̶̶̶̶̶̶̶̶̶̶̶̶̶̶̶̶
フロントページの続き(72)発明者 宮本学

京都府木津川市木津川台９−２(72)発明者 藤岡(56)参考文献

佐藤

化学研究グループ内

財団法人地球環境産業技術研究機構

化学研究グループ内祐一

京都府木津川市木津川台９−２
審査官

財団法人地球環境産業技術研究機構

哲

特表２００７−５１６１５２（ＪＰ，Ａ）
特開昭６２−１９１４１８（ＪＰ，Ａ）
特表２００４−５３０６２０（ＪＰ，Ａ）
特開昭５３−０４２１９７（ＪＰ，Ａ）
特表２００４−５３０６１９（ＪＰ，Ａ）
特表平０８−５００５７４（ＪＰ，Ａ）
特表２００９−５２８９６８（ＪＰ，Ａ）(58)調査した分野(Int.Cl.，ＤＢ名)
Ｃ０１Ｂ

３３／２０

−

３９／５４

ＪＳＴＰｌｕｓ（ＪＤｒｅａｍＩＩ）
ＪＳＴ７５８０（ＪＤｒｅａｍＩＩ）